(57)【要約】【課題】感度特性に優れる電子写真感光体、及び前述の電子写真感光体を像担持体として備える感度特性に優れる画像形成装置を提供すること。【解決手段】電子写真感光体について、導電性基体上に、１）少なくとも電荷発生材料を含有する電荷発生層、少なくとも電荷輸送材料とバインダー樹脂とを含有する電荷輸送層が順次積層された積層型感光層、又は、２）少なくとも電荷発生材料、電荷輸送材料、及びバインダー樹脂を含有する単層型感光層を形成し、特定の構造のイミノキノン誘導体を電子輸送材料として含む電荷輸送材料を用いる。【選択図】なし【特許請求の範囲】
【請求項１】
導電性基体上に感光層が形成された電子写真感光体であって、
前記感光層は、
１）少なくとも電荷発生材料を含有する電荷発生層、少なくとも電荷輸送材料とバインダー樹脂とを含有する電荷輸送層が順次積層された積層型感光層、又は、
２）少なくとも電荷発生材料、電荷輸送材料、及びバインダー樹脂を含有する単層型感光層であり、
前記電荷輸送材料が、電子輸送材料として下記一般式（１）で表されるイミノキノン誘導体を含有する、電子写真感光体。
【化１】
2014106362.tif 000012
（一般式（１）中、Ｒ１及びＲ２は、それぞれ、水素原子、ハロゲン原子、ニトロ基、炭素数１以上１２以下のアルキル基、炭素数１以上１２以下のアルキル基で置換されていてもよい炭素数６以上１２以下のアリール基、炭素数６以上１２以下のアラルキル基、炭素数３以上１０以下のシクロアルキル基、及び炭素数１以上６以下のアルコキシ基からなる群より選択される基であり、
Ｒ３及びＲ４は、それぞれ、水素原子、炭素数１以上１２以下のアルキル基、炭素数１以上１２以下のアルキル基で置換されていてもよい炭素数６以上１２以下のアリール基、炭素数６以上１２以下のアラルキル基、炭素数３以上１０以下のシクロアルキル基、及び炭素数１以上６以下のアルコキシ基からなる群より選択される基である。）
【請求項２】
前記感光層が単層型感光層である、請求項１に記載の電子写真感光体。
【請求項３】
像担持体と、
前記像担持体の表面を帯電するための帯電部と、
帯電された前記像担持体の表面を露光して前記像担持体の表面に静電潜像を形成するための露光部と、
前記静電潜像をトナー像として現像するための現像部と、
前記トナー像を前記像担持体から被転写体へ転写するための転写部と、を備え、前記像担持体が、請求項１又は２に記載の電子写真感光体であることを特徴とする画像形成装置。
【発明の詳細な説明】
【技術分野】
【０００１】
本発明は、電子写真感光体、及び画像形成装置に関する。
【背景技術】
【０００２】
電子写真方式の画像形成装置に備えられる電子写真感光体としては、セレン、アモルファスシリコン等の無機材料からなる感光層を備える無機感光体と、主に、バインダー樹脂、電荷発生材料、電荷輸送材料等の有機材料からなる感光層を備える有機感光体とがある。そして、これらの感光体のなかでは、無機感光体と比較して製造が容易であり、感光層の材料を幅広い材料から選択でき、設計の自由度が高いことから有機感光体が幅広く使用されている。
【０００３】
このような有機感光体の電荷輸送材料として、電子輸送材料と正孔輸送材料とが使用されており、電子輸送材料については、電荷輸送能に優れることから、種々のナフトキノン誘導体の使用が提案されている。そして、電子輸送材料として好適なナフトキノン誘導体の具体例としては、下記の化合物が挙げられる（例えば、特許文献１、段落００３６参照）。
【０００４】
【化１】
2014106362.tif 000002
【先行技術文献】
【特許文献】
【０００５】
【特許文献１】特開平０９−１５１１５７号公報
【発明の概要】
【発明が解決しようとする課題】
【０００６】
しかし、特許文献１に記載のナフトキノン誘導体は、感光層を構成するバインダー樹脂との組合せによっては良好な感度特性を得にくい場合がある。このため、特許文献１に開示されるナフトキノン誘導体よりも、さらに感度特性に優れる電子写真感光体を与える電子輸送材料が求められている。
【０００７】
本発明は、感度特性に優れる電子写真感光体を提供することを目的とする。また、本発明は、前述の電子写真感光体を像担持体として備える画像形成装置を提供することを目的とする。
【課題を解決するための手段】
【０００８】
本発明者らは、電子写真感光体について、導電性基体上に、１）少なくとも電荷発生材料を含有する電荷発生層、少なくとも電荷輸送材料とバインダー樹脂とを含有する電荷輸送層が順次積層された積層型感光層、又は、２）少なくとも電荷発生材料、電荷輸送材料、及びバインダー樹脂を含有する単層型感光層を形成し、特定の構造のイミノキノン誘導体を電子輸送材料として含む電荷輸送材料を用いることで上記課題が解決されることを見出し、本発明を完成するに至った。より具体的には本発明は以下のものを提供する。
【０００９】
本発明の第一の態様は、
導電性基体上に感光層が形成された電子写真感光体であって、
前記感光層は、
１）少なくとも電荷発生材料を含有する電荷発生層、少なくとも電荷輸送材料とバインダー樹脂とを含有する電荷輸送層が順次積層された積層型感光層、又は、
２）少なくとも電荷発生材料、電荷輸送材料、及びバインダー樹脂を含有する単層型感光層であり、
前記電荷輸送材料が、電子輸送材料として下記一般式（１）で表されるイミノキノン誘導体を含有する、電子写真感光体に関する。
【化２】
2014106362.tif 000003
（一般式（１）中、Ｒ１及びＲ２は、それぞれ、水素原子、ハロゲン原子、ニトロ基、炭素数１以上１２以下のアルキル基、炭素数１以上１２以下のアルキル基で置換されていてもよい炭素数６以上１２以下のアリール基、炭素数６以上１２以下のアラルキル基、炭素数３以上１０以下のシクロアルキル基、及び炭素数１以上６以下のアルコキシ基からなる群より選択される基であり、
Ｒ３及びＲ４は、それぞれ、水素原子、炭素数１以上１２以下のアルキル基、炭素数１以上１２以下のアルキル基で置換されていてもよい炭素数６以上１２以下のアリール基、炭素数６以上１２以下のアラルキル基、炭素数３以上１０以下のシクロアルキル基、及び炭素数１以上６以下のアルコキシ基からなる群より選択される基である。）
【００１０】
本発明の第二の態様は、
像担持体と、
前記像担持体の表面を帯電するための帯電部と、
帯電された前記像担持体の表面を露光して前記像担持体の表面に静電潜像を形成するための露光部と、
前記静電潜像をトナー像として現像するための現像部と、
前記トナー像を前記像担持体から被転写体へ転写するための転写部と、を備え、前記像担持体が、第一の態様に係る電子写真感光体であることを特徴とする画像形成装置に関する。
【発明の効果】
【００１１】
本発明によれば、感度特性に優れる電子写真感光体を提供できる。また、本発明によれば、前述の電子写真感光体を像担持体として備える感度特性に優れる画像形成装置を提供できる。
【図面の簡単な説明】
【００１２】
【図１】積層型感光体の構成を示す図である。
【図２】単層型感光体の構成を示す図である。
【図３】本発明の画像形成装置の一例を示す概略構成図である。
【発明を実施するための形態】
【００１３】
以下、本発明の実施形態について詳細に説明するが、本発明は、以下の実施形態に何ら限定されるものではなく、本発明の目的の範囲内において、適宜変更を加えて実施することができる。なお、説明が重複する箇所については、適宜説明を省略する場合があるが、発明の要旨を限定するものではない。
【００１４】
［第１実施形態］
本発明の第１実施形態は、導電性基体上に感光層が形成された電子写真感光体であって、感光層は電荷輸送材料を含有し、電荷輸送材料は電子輸送材料として、下記一般式（１）で表されるイミノキノン誘導体を含有する、電子写真感光体に関する。
【化３】
2014106362.tif 000004
（一般式（１）中、Ｒ１及びＲ２は、それぞれ、水素原子、ハロゲン原子、ニトロ基、炭素数１以上１２以下のアルキル基、炭素数１以上１２以下のアルキル基で置換されていてもよい炭素数６以上１２以下のアリール基、炭素数６以上１２以下のアラルキル基、炭素数３以上１０以下のシクロアルキル基、及び炭素数１以上６以下のアルコキシ基からなる群より選択される基であり、
Ｒ３及びＲ４は、それぞれ、水素原子、炭素数１以上１２以下のアルキル基、炭素数１以上１２以下のアルキル基で置換されていてもよい炭素数６以上１２以下のアリール基、炭素数６以上１２以下のアラルキル基、炭素数３以上１０以下のシクロアルキル基、及び炭素数１以上６以下のアルコキシ基からなる群より選択される基である。）
【００１５】
具体的には、本発明の第１実施形態は、導電性基体上に感光層が形成された電子写真感光体であって、感光層は、
１）少なくとも電荷発生材料を含有する電荷発生層、少なくとも電荷輸送材料とバインダー樹脂とを含有する電荷輸送層が順次積層された積層型感光層、又は、
２）少なくとも電荷発生材料、電荷輸送材料、及びバインダー樹脂を含有する単層型感光層であり、
電荷輸送材料が、電子輸送材料として上記式（１）で表されるイミノキノン誘導体を含有する電子写真感光体に関する。本発明の第１実施形態に係る電子写真感光体の構造は特に限定されず、積層型電子写真感光体であっても、単層型電子写真感光体であってもよい。
【００１６】
本出願の明細書及び特許請求の範囲において、積層型感光体の電荷輸送層、又は単層型積層体の感光層に含まれる樹脂を「バインダー樹脂」と呼ぶ。また、積層型感光体の電荷発生層が樹脂を含む場合に、電荷発生層に含まれる樹脂を「ベース樹脂」と呼ぶ。以下、本発明の第１実施形態に係る電子写真感光体について、積層型電子写真感光体、及び単層型電子写真感光体の順に説明する。
【００１７】
≪積層型電子写真感光体≫
図１（ａ）に示すように、電子写真感光体において積層型感光体１０は、導電性基体１１上に蒸着又は塗布等の手段によって、電荷発生材料を含有する電荷発生層１２を形成し、次いで電荷発生層１２上に、電荷輸送材料と特定のバインダー樹脂とを含む塗布液を塗布した後に乾燥させて電荷輸送層１３を形成することにより作成できる。
【００１８】
積層型の電子写真感光体は、電荷輸送材料の種類を適宜選択することにより、正負何れの帯電方式にも適用可能である。
【００１９】
また、図１（ｂ）に示すように、感光層を形成する前に、導電性基体１１上に、下引き層１４を予め形成しておくことも好ましい。下引き層１４を設けることにより、導電性基体１１側の電荷の感光層への注入を防ぐとともに、感光層の導電性基体１１上への結着を強固にし、導電性基体１１の表面上の欠陥を被覆して平滑化することができるためである。
【００２０】
以下、積層型感光体に関して、導電性基体、感光層、及び感光層の作成方法について順に説明する。
【００２１】
〔導電性基体〕
導電性基体は、電子写真感光体の導電性基体として用いることができるものであれば、特に限定されない。具体的には、例えば、導電性を有する材料で少なくとも表面部が構成されるもの等が挙げられる。すなわち、具体的には、例えば、導電性を有する材料からなるものであってもよいし、プラスチック材料等の表面を、導電性を有する材料で被覆したものであってもよい。また、導電性を有する材料としては、例えば、アルミニウム、鉄、銅、錫、白金、銀、バナジウム、モリブデン、クロム、カドミウム、チタン、ニッケル、パラジウム、インジウム、ステンレス鋼、真鍮等が挙げられる。また、導電性を有する材料としては、導電性を有する材料を１種で用いてもよいし、２種以上を組み合わせて、例えば、合金等として用いてもよい。また、導電性基体としては、上記の中でも、アルミニウム又はアルミニウム合金からなることが好ましい。そうすることによって、より好適な画像を形成することができる感光体を提供することができる。このことは、感光層から導電性基体への電荷の移動が良好であることによると考えられる。
【００２２】
導電性基体の形状は、使用する画像形成装置の構造に合わせて適宜選択することができ、例えば、シート状、ドラム状等の基体が好適に使用できる。
【００２３】
〔感光層〕
積層型感光体は、導電性基体上に形成された、少なくとも電荷発生材料を含む電荷発生層、及び少なくとも電荷輸送材料とバインダー樹脂とを含む電荷輸送層から構成され、電荷発生層はベース樹脂を含んでいてもよい。以下、バインダー樹脂、電荷輸送材料、電荷発生材料、ベース樹脂について順に説明する。
【００２４】
（バインダー樹脂）
電荷輸送層において用いるバインダー樹脂は、本発明の目的を阻害しない範囲で特に限定されず、従来から積層型感光体の電荷輸送層において使用されているバインダー樹脂から適宜選択して用いることができる。好適なバインダー樹脂の具体例としては、ビスフェノールＺ型ポリカーボネート樹脂、ビスフェノールＺＣ型ポリカーボネート樹脂、ビスフェノールＣ型ポリカーボネート樹脂、ビスフェノールＡ型ポリカーボネート樹脂、ポリアリレート樹脂、スチレン−ブタジエン共重合体、スチレン−アクリロニトリル共重合体、スチレン−マレイン酸共重合体、アクリル共重合体、スチレン−アクリル酸共重合体、ポリエチレン樹脂、エチレン−酢酸ビニル共重合体、塩素化ポリエチレン樹脂、ポリ塩化ビニル樹脂、ポリプロピレン樹脂、アイオノマー樹脂、塩化ビニル−酢酸ビニル共重合体、アルキド樹脂、ポリアミド樹脂、ポリウレタン樹脂、ポリスルホン樹脂、ジアリルフタレート樹脂、ケトン樹脂、ポリビニルアセタール樹脂、ポリビニルブチラール樹脂、ポリエーテル樹脂、シリコーン樹脂、エポキシ樹脂、フェノール樹脂、尿素樹脂、メラミン樹脂、エポキシアクリレート樹脂、及びウレタン−アクリレート樹脂等が挙げられる。バインダー樹脂は、１種を単独で用いてもよく、２種以上を併用してもよい。
【００２５】
（電荷輸送材料）
電荷輸送材料としては、一般的に、正孔輸送材料と電子輸送材料とが挙げられる。本発明の第１実施形態に係る電子写真感光体では、電荷輸送層は、電子輸送材料として、下記一般式（１）で表されるイミノキノン誘導体を含有する。
【００２６】
【化４】
2014106362.tif 000005
（一般式（１）中、Ｒ１及びＲ２は、それぞれ、水素原子、ハロゲン原子、ニトロ基、炭素数１以上１２以下のアルキル基、炭素数１以上１２以下のアルキル基で置換されていてもよい炭素数６以上１２以下のアリール基、炭素数６以上１２以下のアラルキル基、炭素数３以上１０以下のシクロアルキル基、及び炭素数１以上６以下のアルコキシ基からなる群より選択される基であり、
Ｒ３及びＲ４は、それぞれ、水素原子、炭素数１以上１２以下のアルキル基、炭素数１以上１２以下のアルキル基で置換されていてもよい炭素数６以上１２以下のアリール基、炭素数６以上１２以下のアラルキル基、炭素数３以上１０以下のシクロアルキル基、及び炭素数１以上６以下のアルコキシ基である。）
【００２７】
Ｒ１及びＲ２が、ハロゲン原子である場合、ハロゲン原子としては、フッ素原子、塩素原子、臭素原子、ヨウ素原子等が挙げられ、塩素原子が好ましい。
【００２８】
Ｒ１及びＲ２が、炭素数１以上１２以下のアルキル基である場合、アルキル基の構造は、直鎖状、分岐鎖状、及びこれらを組み合わせた構造の何れでもよい。炭素数１以上１２以下のアルキル基の具体例としては、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、ｎ−ヘキシル基、ｎ−ヘプチル基、ｎ−オクチル基、ｎ−ノニル基、ｎ−デシル基、ｎ−ウンデシル、及びｎ−ドデシル基等が挙げられる。これらの基の中では、メチル基、エチル基、ｎ−プロピル基、イソプロピル基、ｎ−ブチル基、イソブチル基、ｓｅｃ−ブチル基、及びｔｅｒｔ−ブチル基が好ましく、メチル基、エチル基がより好ましく、メチル基が特に好ましい。
【００２９】
Ｒ１及びＲ２が、炭素数１以上１２以下のアルキル基で置換されていてもよい炭素数６以上１２以下のアリール基である場合、アリール基の具体例としては、フェニル基、ナフチル基、ビフェニル基、トリル基、クメニル基、及びキシリル基等が挙げられる。これらの基の中では、フェニル基が好ましい。
【００３０】
Ｒ１及びＲ２が、炭素数６以上１２以下のアラルキル基である場合、アラルキル基の具体例としては、ベンジル基、フェネチル基、α−ナフチルメチル基、β−ナフチルメチル基、α−ナフチルエチル基、及びβ−ナフチルエチル基等が挙げられる。
【００３１】
Ｒ１及びＲ２が、炭素数３以上１０以下のシクロアルキル基である場合、シクロアルキル基の具体例としては、シクロプロピル基、シクロブチル基、シクロペンチル基、シクロヘキシル基、シクロヘプチル基、シクロオクチル基等が挙げられる。
【００３２】
Ｒ１及びＲ２が、炭素数１以上６以下のアルコキシ基である場合、アルコキシ基の具体例としては、メトキシ基、エトキシ基、ｎ−プロポキシ基、イソプロポキシ基、ｎ−ブトキシ基、ｓ−ブトキシ基、ｔ−ブトキシ基、ペンチルオキシ基、イソペンチルオキシ基、ネオペンチルオキシ基、ヘキシルオキシ基等が挙げられる。これらの中では、メトキシ基が好ましい。
【００３３】
Ｒ３及びＲ４が、炭素数１以上１２以下のアルキル基である場合、Ｒ１及びＲ２と同様のアルキル基を挙げることができる。Ｒ３及びＲ４として好適な炭素数１以上１２以下のアルキル基としては、メチル基、及びｔｅｒｔ−ブチル基が好ましい。
【００３４】
Ｒ３及びＲ４が、炭素数１以上１２以下のアルキル基で置換されていてもよい炭素数６以上１２以下のアリール基である場合、その具体例としては、Ｒ１及びＲ２と同様のアリール基を挙げることができる。
【００３５】
Ｒ３及びＲ４が、炭素数６以上１２以下のアラルキル基である場合、その具体例としてはＲ１及びＲ２と同様のアラルキル基を挙げることができる。
【００３６】
Ｒ３及びＲ４が、炭素数３以上１０以下のシクロアルキル基である場合、その具体例としてはＲ１及びＲ２と同様のシクロアルキル基を挙げることができる。
【００３７】
Ｒ３及びＲ４が、炭素数１以上６以下のアルコキシ基である場合、その具体例としてはＲ１及びＲ２と同様のアルコキシ基を挙げることができる。
【００３８】
一般式（１）で表されるイミノキノン誘導体のうち、好適な化合物の具体例としては、以下のＥＴＭ−１〜ＥＴＭ−５が挙げられる。
【００３９】
【化５】
2014106362.tif 000006
【００４０】
＜イミノキノン誘導体の製造方法＞
一般式（１）で表されるイミノキノン誘導体の製造方法は、特に限定されない。例えば、上記のイミノキノン誘導体であるＥＴＭ−１を、以下のような方法で合成することができる。
【００４１】
下記反応式に示すように、まず、式（１−１）で表される２−メチル−４−アミノフェノールと、式（１−２）で表される３，５−ジ−ｔ−ブチル−４−ヒドロキシベンズアルデヒドと、パラトルエンスルホン酸をトルエン中に溶解させる。得られるトルエン溶液を、副生する水を除去しながら加熱還流し、式（１−３）で表される化合物を生成させる。反応後、トルエンを留去して式（１−３）で表される化合物を得る。得られる式（１−３）で表される化合物をクロロホルムに溶解させる。次いで、クロロホルム溶液に酸化銀を加え、クロロホルム溶液を撹拌して酸化反応を行う。酸化反応後、クロロホルム溶液から酸化銀をろ別する。ろ過後に得られるろ液を、カラムクロマトグラフィーで精製して、イミノキノン誘導体であるＥＴＭ−１を得る。
【００４２】
【化６】
2014106362.tif 000007
【００４３】
第１実施形態に係る電子写真感光体の感光層は、電荷輸送能に優れる電子輸送材料の中でも、一般式（１）で表されるイミノキノン誘導体を電子輸送材料として含有しているため、感度特性に優れる電子写真感光体が得られる。
【００４４】
電荷輸送層は、本発明の目的を阻害しない範囲で、一般式（１）で表されるイミノキノン誘導体の他に、従来から電子写真感光体において電荷輸送材料として使用される種々の化合物を含んでいてもよい。
【００４５】
一般式（１）で表されるイミノキノン誘導体とともに使用できる正孔輸送材料としては、例えば、ベンジジン誘導体、２，５−ジ（４−メチルアミノフェニル）−１，３，４−オキサジアゾール等のオキサジアゾール系化合物、９−（４−ジエチルアミノスチリル）アントラセン等のスチリル系化合物、ポリビニルカルバゾール等のカルバゾール系化合物、有機ポリシラン化合物、１−フェニル−３−（ｐ−ジメチルアミノフェニル）ピラゾリン等のピラゾリン系化合物、ヒドラゾン系化合物、一般式（１）で表されるイミノキノン誘導体の他のトリフェニルアミン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物等の含窒素環式化合物、縮合多環式化合物等が挙げられる。これらの正孔輸送材料は、単独で用いてもよく、２種以上を組み合わせて用いてもよい。
【００４６】
電荷輸送材料は、一般式（１）で表されるイミノキノン誘導体の他に、本発明の目的を阻害しない範囲で、従来から電子写真感光体の感光層において使用されている電子輸送材料を含んでいてもよい。一般式（１）で表されるイミノキノン誘導体とともに使用できる、一般式（１）で表されるイミノキノン誘導体の他の電子輸送材料の具体例としては、ナフトキノン誘導体、ジフェノキノン誘導体、アントラキノン誘導体、アゾキノン誘導体、ニトロアントアラキノン誘導体、ジニトロアントラキノン誘導体等のキノン誘導体、マロノニトリル誘導体、チオピラン誘導体、トリニトロチオキサントン誘導体、３，４，５，７−テトラニトロ−９−フルオレノン誘導体、ジニトロアントラセン誘導体、ジニトロアクリジン誘導体、テトラシアノエチレン、２，４，８−トリニトロチオキサントン、ジニトロベンゼン、ジニトロアントラセン、ジニトロアクリジン、無水コハク酸、無水マレイン酸、及びジブロモ無水マレイン酸等が挙げられる。
【００４７】
電子輸送材料が、一般式（１）で表されるイミノキノン誘導体とともに、一般式（１）で表されるイミノキノン誘導体の他の化合物を含む場合、電子輸送材料の総質量に対する一般式（１）で表されるイミノキノン誘導体の質量の比率は、８０質量％以上が好ましく、９０質量％以上がより好ましく、１００質量％が特に好ましい。
【００４８】
（電荷発生材料）
電荷発生材料は、本発明の目的を阻害しない範囲で特に限定されず、従来から電子写真感光体の感光層において使用されている電荷発生材料から適宜選択して用いることができる。具体的には、例えば、下記式（Ｉ）で表されるＸ型無金属フタロシアニン（ｘ−Ｈ２Ｐｃ）、Ｙ型オキソチタニルフタロシアニン（Ｙ−ＴｉＯＰｃ）、ペリレン顔料、ビスアゾ顔料、ジチオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、セレン、セレン−テルル、セレン−ヒ素、硫化カドミウム、アモルファスシリコン等の無機光導電材料の粉末、ピリリウム塩、アンサンスロン系顔料、トリフェニルメタン系顔料、スレン系顔料、トルイジン系顔料、ピラゾリン系顔料、キナクリドン系顔料等が挙げられる。
【００４９】
【化７】
2014106362.tif 000008
【００５０】
また、電荷発生材料は、所望の領域に吸収波長を有するように、単独で用いてもよいし、２種以上を組み合わせて用いてもよい。さらに、前述の各電荷発生材料のうち、特に半導体レーザー等の光源を使用したレーザービームプリンターやファクシミリ等のデジタル光学系の画像形成装置には、７００ｎｍ以上の波長領域に感度を有する正帯電単層型電子写真感光体が必要となるため、例えば、無金属フタロシアニンやオキソチタニルフタロシアニン等のフタロシアニン系顔料が好適に用いられる。なお、上記フタロシアニン系顔料の結晶形については特に限定されず、種々のものが使用される。また、ハロゲンランプ等の白色の光源を使用した静電式複写機等のアナログ光学系の画像形成装置には、可視領域に感度を有する正帯電単層型電子写真感光体が必要となるため、例えば、ペリレン顔料やビスアゾ顔料等が好適に用いられる。
【００５１】
（ベース樹脂）
電荷発生層を導電性基体上に、電荷発生材料を含む溶液を塗布して形成する場合、電荷発生材料とともにベース樹脂が使用される。本発明において電荷発生層に用いるベース樹脂は、電荷輸送層において使用されるバインダー樹脂と同様の樹脂を用いることができる。しかしながら、積層感光体は一般的に電荷発生層、電荷輸送層の順に塗工されるため、電荷輸送層の塗工において、電荷発生層がその塗工溶剤に溶解しないようなベース樹脂が選択される。
【００５２】
〔感光層の作成方法〕
積層型感光体における感光層は、導電性基体上、又は、導電性基体上に形成された下引き層の上に、電荷発生層及び電荷輸送層を順次積層して形成される。
【００５３】
積層型感光体における電荷発生層の膜厚は０．１μｍ以上５μｍ以下が好ましく、０．１μｍ以上３μｍ以下がより好ましい。また、電荷輸送層の膜厚は２μｍ以上１００μｍ以下が好ましく、５μｍ以上５０μｍ以下がより好ましい。
【００５４】
電荷発生層における電荷発生材料の含有量は本発明の目的を阻害しない範囲で特に限定されない。電荷発生層と塗布液の塗布により形成する場合、電荷発生材料の量は、ベース樹脂１００質量部に対して１０質量部以上５００質量部以下が好ましく、３０質量部以上３００質量部以下であるのがより好ましい。
【００５５】
電荷輸送層における電荷輸送材料の含有量は、本発明の目的を阻害しない範囲で特に限定されない。電荷輸送層における電荷輸送材料の含有量は、バインダー樹脂１００質量部に対して６５質量部以下が好ましく、５０質量部以下がより好ましく、１０質量部以上５０質量部以下が特に好ましい。電荷輸送材料の量をかかる範囲とすることにより、耐摩耗性に優れた積層型感光体を得やすい。
【００５６】
電荷輸送層には、一般式（１）で表されるイミノキノン誘導体を電子輸送材料として含む電荷輸送材料が含まれる。電荷輸送層における一般式（１）で表されるイミノキノン誘導体の含有量は、バインダー樹脂１００質量部に対して、５質量部以上１００質量部以下が好ましく、３０質量部以上８０質量部以下がより好ましい。一般式（１）で表されるイミノキノン誘導体の含有量をかかる範囲の値とすることで、感度特性に優れる積層型感光体を形成しやすい。
【００５７】
電荷発生層の形成方法としては、電荷発生材料の真空蒸着、又は少なくとも電荷発生材料、ベース樹脂、及び溶剤を含む塗布液の塗布が挙げられる。電荷発生層の形成方法としては、高価な蒸着装置が不要であり、製膜操作が容易であることから、少なくとも電荷発生材料、ベース樹脂、及び溶剤を含む塗布液の塗布が好ましい。また、電荷輸送層の形成方法としては、少なくとも、電荷輸送材料、バインダー樹脂、及び溶剤を含む塗布液の塗布が挙げられる。
【００５８】
感光層形成用の塗布液の調製に用いる溶媒としては、感光層形成用塗布液に従来用いられている種々の有機溶剤が使用可能である。具体的には、メタノール、エタノール、イソプロパノール、ブタノール等のアルコール類；ｎ−ヘキサン、オクタン、シクロヘキサン等の脂肪族系炭化水素；ベンゼン、トルエン、キシレン等の芳香族系炭化水素；ジクロロメタン、ジクロロエタン、クロロホルム、四塩化炭素、クロロベンゼン等のハロゲン化炭化水素；ジメチルエーテル、ジエチルエーテル、テトラヒドロフラン、ジオキサン、ジオキソラン、エチレングリコールジメチルエーテル、ジエチレングリコールジメチルエーテル等のエーテル類；アセトン、メチルエチルケトン、メチルイソブチルケトン、シクロヘキサノン等のケトン類；酢酸エチル、酢酸メチル等のエステル類；Ｎ，Ｎ−ジメチルホルムアルデヒド、Ｎ，Ｎ−ジメチルホルムアミド、ジメチルスルホキシド等の非プロトン性極性有機溶媒が挙げられる。
【００５９】
電荷発生層用又は電荷輸送層用の塗布液には、電子写真特性に悪影響を与えない範囲で、従来公知の種々の添加剤を配合することができる。塗布液に配合する好適な添加剤としては、例えば、酸化防止剤、ラジカル捕捉剤、一重項クエンチャー、紫外線吸収剤等の劣化防止剤、軟化剤、可塑剤、表面改質剤、増量剤、増粘剤、分散安定剤、ワックス、アクセプター、ドナー等が挙げられる。また、電荷輸送材料や電荷発生材料の分散性、感光層表面の平滑性をよくするために界面活性剤、レベリング剤等を使用してもよい。
【００６０】
電荷発生層用又は電荷輸送層用の塗布液の塗布方法は特に限定されないが、例えば、スピンコーター、アプリケーター、スプレーコーター、バーコーター、ディップコーター、ドクターブレード等を用いる方法が挙げられる。
【００６１】
上記の方法により、塗布液を塗布して形成された皮膜は、高温乾燥機や減圧乾燥機等を用いて乾燥することにより溶媒を除去され電荷発生層及び電荷輸送層とされる。乾燥温度としては４０℃以上１５０℃以下が好ましい。かかる温度範囲で、皮膜を乾燥することにより、溶媒の除去が速やかに進行し、均一な厚さの電荷発生層及び電荷輸送層を効率よく形成できるためである。乾燥温度が高すぎる場合、感光層に含まれる成分が熱分解する場合があり好ましくない。
【００６２】
なお、下引き層は、樹脂と、酸化亜鉛や酸化チタン等の無機微粒子と、溶媒とから塗布液を調製し、これを導電性基体上に塗布した後に乾燥して形成することができる。
【００６３】
≪単層型電子写真感光体≫
本発明の第１実施形態に係る電子写真感光体は、正負何れの帯電方式においても使用できること、感光層が単一の層であることから感光体の製造が容易であること、層間の界面が少なく光学的特性に優れること等から、単層型感光体とすることも好ましい。
【００６４】
図２（ａ）に示すように、電子写真感光体において単層型感光体２０は、導電性基体１１上に単一の感光層２１を設けたものである。単層型感光体における感光層は、例えば、電荷輸送材料と、電荷発生材料と、バインダー樹脂と、必要に応じてレベリング剤等とを適当な溶媒に溶解又は分散させて得た塗布液を、導電性基体１１上に塗布した後に乾燥することにより形成できる。
【００６５】
また、図２（ｂ）に示すように、導電性基体１１上に、下引き層１４を介して感光層２１を形成することも好ましい。
【００６６】
以下、単層型感光体に関して、導電性基体、感光層、及び感光層の作成方法について順に説明する。
【００６７】
〔導電性基体〕
本発明において単層型感光体に用いる導電性基体は、前述の積層型感光体に用いる導電性基体と同様の材料からなる基体を使用できる。また、導電性基体の形状は、使用する画像形成装置の構造に合わせて適宜選択することができ、例えば、シート状、ドラム状等の基体が好適に使用できる。
【００６８】
〔感光層〕
単層型感光体における感光層を構成する主たる材料としては、バインダー樹脂、電荷輸送材料、及び電荷発生材料が挙げられる。バインダー樹脂は、積層型感光体の電荷輸送層に含まれるバインダー樹脂と同様の樹脂を用いる。また、電荷輸送材料及び電荷発生材料は、積層型感光体と同様の材料を使用する。
【００６９】
〔感光層の作成方法〕
単層型感光体の感光層は、電荷輸送材料、電荷発生材料、バインダー樹脂、及び溶媒から塗布液を調製し、積層型感光体における電荷発生層、及び電荷輸送層の形成方法と同様の方法により形成することができる。
【００７０】
単層型感光体の感光層における、電子輸送材料の使用量は、バインダー樹脂１００質量部に対して５５質量部以下が好ましく、５質量部以上５５質量部以下がより好ましく、１０質量部以上５５質量部以下が特に好ましい。また、感光層における正孔輸送材料の使用量は、バインダー樹脂１００質量部に対して、２０質量部以上１５０質量部以下が好ましく、４０質量部以上１００質量部以下がより好ましい。一般式（１）で表されるイミノキノン誘導体の含有量をかかる範囲の値とすることで、感度特性に優れる単層型感光体を形成しやすい。なお、電荷輸送材料の量は電荷輸送層における正孔輸送材料と電子輸送材料の量の合計量である。
【００７１】
単層型感光体の感光層における、電荷発生材料の使用量は、バインダー樹脂１００質量部に対して０．０１質量部以上３０質量部以下が好ましく、０．１質量部以上２０質量部以下がより好ましく、０．４質量部以上１０質量部以下が特に好ましい。電荷発生材料の使用量をかかる範囲とする場合、感光体の耐摩耗性を低下させることなく、電気特性に優れる感光体を製造できる。
【００７２】
単層型感光体の感光層の厚さは、感光層として好適な機能を有する限り特に限定されない。具体的には、感光層の厚さは、５μｍ以上１００μｍ以下が好ましく、１０μｍ以上５０μｍ以下がより好ましい。
【００７３】
以上、説明した、本発明の第１実施形態に係る電子写真感光体は、感光層中に電子輸送材料として一般式（１）で表されるイミノキノン誘導体を含有するため、感度特性に優れる。
【００７４】
［第２実施形態］
本発明の第２実施形態は、像担持体と、像担持体の表面を帯電するための帯電部と、帯電された像担持体の表面を露光して像担持体の表面に静電潜像を形成するための露光部と、静電潜像をトナー像として現像するための現像部と、トナー像を像担持体から被転写体へ転写するための転写部とを備え、像担持体として本発明の第１実施形態に係る電子写真感光体を用いる画像形成装置に関する。
【００７５】
本発明の第２実施形態に係る画像形成装置において、帯電部、露光部、現像部、及び転写部等の像担持体の他の構成要素は、従来の画像形成装置において使用されるものから適宜選択することができる。本発明の第２実施形態に係る画像形成装置は、電子輸送材料として一般式（１）で表されるイミノキノン誘導体を含有する、本発明の第２実施形態に係る電子写真感光体を像担持体として備えるため、感度特性に優れる。
【００７６】
以下、本発明の第２実施形態に係る画像形成装置の代表例として、像担持体と、像担持体の表面を帯電するための帯電部と、帯電された像担持体の表面を露光して像担持体の表面に静電潜像を形成するための露光部と、静電潜像をトナー像として現像するための現像部と、トナー像を像担持体から被転写体へ転写するための転写部とを備え、像担持体として、本発明の第１実施形態に係る電子写真感光体として正帯電単層型電子写真感光体を備える画像形成装置について説明する。
【００７７】
本発明の第２実施形態に係る画像形成装置としては、モノクロ画像形成装置、後述するような複数色のトナーを用いるタンデム方式のカラー画像形成装置の何れにも適用可能であるが、ここでは、タンデム方式のカラー画像形成装置について説明する。
【００７８】
なお、以下説明する正帯電単層型電子写真感光体を備えた画像形成装置は、各表面上にそれぞれ異なった各色のトナーによるトナー像を形成させるために、所定方向に並設された、複数の像担持体と、各像担持体に対向して配置され、表面にトナーを担持して搬送し、搬送されたトナーを、各像担持体の表面にそれぞれ供給する、現像ローラーを備えた複数の現像部とを備え、本発明の第１実施形態に係る電子写真感光体として正帯電単層型電子写真感光体を像担持体として用いる。
【００７９】
図３は、正帯電単層型電子写真感光体を備えたタンデム型のカラー画像形成装置の構成を示す概略図である。ここでは、画像形成装置としては、カラープリンター１を例に挙げて説明する。
【００８０】
このカラープリンター１は、図３に示すように、箱型の機器本体１ａを有している。この機器本体１ａ内には、用紙Ｐを給紙する給紙部２と、この給紙部２から給紙された用紙Ｐを搬送しながら当該用紙Ｐに画像データ等に基づくトナー像を転写する画像形成部３と、この画像形成部３で用紙Ｐ上に転写された未定着トナー像を用紙Ｐに定着する定着処理を施す定着部４とが設けられている。さらに、機器本体１ａの上面には、定着部４で定着処理の施された用紙Ｐが排紙される排紙部５が設けられている。
【００８１】
給紙部２は、給紙カセット１２１、ピックアップローラー１２２、給紙ローラー１２３，１２４，１２５、及びレジストローラー１２６を備えている。給紙カセット１２１は、機器本体１ａから挿脱可能に設けられ、各サイズの用紙Ｐを貯留する。ピックアップローラー１２２は、給紙カセット１２１の図３に示す左上方位置に設けられ、給紙カセット１２１に貯留されている用紙Ｐを１枚ずつ取り出す。給紙ローラー１２３，１２４，１２５は、ピックアップローラー１２２によって取り出された用紙Ｐを用紙搬送路に送り出す。レジストローラー１２６は、給紙ローラー１２３，１２４，１２５によって用紙搬送路に送り出された用紙Ｐを一時待機させた後、所定のタイミングで画像形成部３に供給する。
【００８２】
また、給紙部２は、機器本体１ａの図３に示す左側面に取り付けられる不図示の手差しトレイとピックアップローラー１２７とをさらに備えている。このピックアップローラー１２７は、手差しトレイに載置された用紙Ｐを取り出す。ピックアップローラー１２７によって取り出された用紙Ｐは、給紙ローラー１２３，１２５によって用紙搬送路に送り出され、レジストローラー１２６によって、所定のタイミングで画像形成部３に供給される。
【００８３】
画像形成部３は、画像形成ユニット７と、この画像形成ユニット７によってその表面（接触面）にコンピューター等から電送された画像データに基づくトナー像が１次転写される中間転写ベルト３１と、この中間転写ベルト３１上のトナー像を給紙カセット１２１から送り込まれた用紙Ｐに２次転写させるための２次転写ローラー３２とを備えている。
【００８４】
画像形成ユニット７は、上流側（図３では右側）から下流側に向けて順次配設されたブラック用ユニット７Ｋと、イエロー用ユニット７Ｙと、シアン用ユニット７Ｃと、マゼンタ用ユニット７Ｍとを備えている。各ユニット７Ｋ，７Ｙ，７Ｃ及び７Ｍは、それぞれの中央位置に像担持体としての正帯電単層型電子写真感光体３７（以下、感光体３７）が矢符（時計回り）方向に回転可能に配置されている。そして、各感光体３７の周囲には、帯電部３９、露光部３８、現像部７１、及び不図示のクリーニング部と、必要に応じて不図示の除電部とが、回転方向上流側から順に各々配置されている。なお、感光体３７としては、第２の実施形態にかかる電子写真感光体として正帯電単層型電子写真感光体を用いる。
【００８５】
帯電部３９は、矢符方向に回転されている感光体３７の周面を均一に帯電させる。帯電部３９の帯電方式は特に限定されず、接触方式でも非接触方式でもよい。帯電部３９の好適な例としては、帯電ローラー及び帯電ブラシ等が感光体３７に接触したまま、感光体３７の周面（表面）を帯電させる、接触方式の帯電ローラー及び帯電ブラシ等を備えた帯電部が挙げられ、帯電ローラーを備えた帯電部がより好ましく用いられる。
【００８６】
接触方式の帯電ローラーを備える帯電部３９は、帯電ローラーが感光体３７と接触したまま、感光体３７の周面（表面）を帯電させる。このような帯電ローラーとしては、例えば、感光体３７と接触したまま、感光体３７の回転に従属して回転するもの等が挙げられる。また、帯電ローラーとしては、例えば、少なくとも表面部が樹脂で構成されたローラー等が挙げられる。より具体的には、例えば、回転可能に軸支された芯金と、芯金上に形成された樹脂層と、芯金に電圧を印加する電圧印加部とを備えたもの等が挙げられる。このような帯電ローラーを備えた帯電部３９は、電圧印加部によって、芯金に電圧を印加することによって、樹脂層を介して接触する感光体３７の表面を帯電させることができる。
【００８７】
電圧印加部により帯電ローラーに印加される電圧は特に制限されないが、交流電圧や直流電圧に交流電圧を重畳した重畳電圧を印加する場合より、直流電圧のみであることが好ましい。帯電ローラーに直流電圧のみを印加する場合のほうが、感光層の磨耗量が少なくなる傾向があり、好適な画像を形成することができる。帯電ローラーにより積層型電子写真感光体に印加する直流電圧は、１００Ｖ以上２０００Ｖ以下が好ましく、１２００Ｖ以上１８００Ｖ以下がより好ましく、１４００Ｖ以上１６００Ｖ以下が特に好ましい。交流電圧や直流電圧に交流電圧を重畳した重畳電圧を帯電ローラーに印加する場合より、帯電ローラーに直流電圧のみを印加する場合のほうが、好適な画像を形成することができる。
【００８８】
帯電ローラーの樹脂層を構成する樹脂は、感光体３７の周面を良好に帯電させることができれば特に限定されない。樹脂層に用いる樹脂の具体例としては、シリコーン樹脂、ウレタン樹脂、シリコーン変性樹脂等が挙げられる。また、樹脂層には、無機充填材を含有させていてもよい。
【００８９】
露光部３８は、いわゆるレーザー走査ユニットであり、帯電部３９によって均一に帯電された感光体３７の周面に、上位装置であるパーソナルコンピューター（ＰＣ）から入力された画像データに基づくレーザー光を照射し、感光体３７上に画像データに基づく静電潜像を形成する。現像部７１は、静電潜像が形成された感光体３７の周面にトナーを供給することで、画像データに基づくトナー像を形成させる。そして、このトナー像が中間転写ベルト３１に１次転写される。クリーニング部は、中間転写ベルト３１へのトナー像の１次転写が終了した後、感光体３７の周面に残留しているトナーを清掃する。除電部は、１次転写が終了した後、感光体３７の周面を除電する。クリーニング部及び除電部によって清浄化処理された感光体３７の周面は、新たな帯電処理のために帯電部３９へ向かい、新たな帯電処理が行われる。
【００９０】
中間転写ベルト３１は、無端状のベルト状回転体であって、表面（接触面）側が各感光体３７の周面にそれぞれ当接するように駆動ローラー３３、従動ローラー３４、バックアップローラー３５、及び１次転写ローラー３６等の複数のローラーに架け渡されている。また、中間転写ベルト３１は、各感光体３７と対向配置された１次転写ローラー３６によって感光体３７に押圧された状態で、複数のローラーによって回転するように構成されている。駆動ローラー３３は、ステッピングモーター等の駆動源によって回転駆動し、中間転写ベルト３１を回転させるための駆動力を与える。従動ローラー３４、バックアップローラー３５、及び１次転写ローラー３６は、回転自在に設けられ、駆動ローラー３３による中間転写ベルト３１の回転に伴って従動回転する。これらのローラー３４，３５，３６は、駆動ローラー３３の主動回転に応じて中間転写ベルト３１を介して従動回転するとともに、中間転写ベルト３１を支持する。
【００９１】
１次転写ローラー３６は、１次転写バイアス（トナーの帯電極性とは逆極性）を中間転写ベルト３１に印加する。そうすることによって、各感光体３７上に形成されたトナー像は、各感光体３７と１次転写ローラー３６との間で、駆動ローラー３３の駆動により矢符（反時計回り）方向に周回する中間転写ベルト３１に重ね塗り状態で順次転写（１次転写）される。この後、所望により、除電光により各感光体３７の表面を除電するための除電部（図示せず）による除電が行われた後に、各感光体３７はさらに回転され、次のプロセスに移行する。
【００９２】
２次転写ローラー３２は、トナー像と逆極性の２次転写バイアスを用紙Ｐに印加する。そうすることによって、中間転写ベルト３１上に１次転写されたトナー像は、２次転写ローラー３２とバックアップローラー３５との間で用紙Ｐに転写され、これによって、用紙Ｐにカラーの転写画像（未定着トナー像）が転写される。
【００９３】
定着部４は、画像形成部３で用紙Ｐに転写された転写画像に定着処理を施すものであり、通電発熱体により加熱される加熱ローラー４１と、この加熱ローラー４１に対向配置され、周面が加熱ローラー４１の周面に押圧当接される加圧ローラー４２とを備えている。
【００９４】
そして、画像形成部３で２次転写ローラー３２により用紙Ｐに転写された転写画像は、当該用紙Ｐが加熱ローラー４１と加圧ローラー４２との間を通過する際の加熱による定着処理で用紙Ｐに定着される。そして、定着処理の施された用紙Ｐは、排紙部５へ排紙されるようになっている。また、本実施形態のカラープリンター１では、定着部４と排紙部５との間の適所に搬送ローラー６が配設されている。
【００９５】
排紙部５は、カラープリンター１の機器本体１ａの頂部が凹没されることによって形成され、この凹没した凹部の底部に排紙された用紙Ｐを受ける排紙トレイ５１が形成されている。
【００９６】
カラープリンター１は、以上のような画像形成動作によって、用紙Ｐ上に画像形成を行う。そして、上記のようなタンデム方式の画像形成装置では、像担持体として、感光特性に優れる本発明の第１実施形態に係る電子写真感光体が備えられているため、好適な画像を形成することができる画像形成装置が得られる。
【実施例】
【００９７】
実施例、及び比較例では、正孔輸送材料（ＨＴＭ）として、以下のＨＴＭ−１を使用した。また、電子輸送材料（ＥＴＭ）として、以下のＥＴＭ−１〜６を使用した。
【００９８】
＜正孔輸送材料＞
【化８】
2014106362.tif 000009
【００９９】
＜電子輸送材料＞
【化９】
2014106362.tif 000010
【０１００】
［実施例１〜１０、及び比較例１、２］
＜単層型電子写真感光体の感度の評価＞
表１に記載の正孔輸送材料、電子輸送材料、及び電荷発生材料を用いて、下記方法に従って単層型電子写真感光体を作成し、単層型電子写真感光体の感度の評価を行った。
【０１０１】
（塗布液の調製）
正孔輸送材料（ＨＴＭ−１）８０質量部、表１に記載の種類の電子輸送材料５０質量部、表１に記載の種類の電荷発生材料（Ｘ型無金属フタロシアニン（Ｘ−Ｈ２ＰＣ）、又はＹ型チタニルフタロシアニン（Ｙ−ＴｉＯＰｃ））５質量部、及びバインダー樹脂（ポリカーボネート）１００質量部と、溶剤（テトラヒドロフラン）８００質量部とを、ボールミルに仕込み、５０時間混合・分散させて単層型感光体用の塗布液を調製した。
【０１０２】
（単層型感光体の作成）
得られた塗布液を、ディップコート法により導電性基材（アルミニウム素管）上に塗布した後、塗膜を１００℃にて３０分間熱風により乾燥させて、膜厚３０μｍの単層型電子写真感光体を作成した。
【０１０３】
（感度測定）
ドラム感度試験機（ＧＥＮＴＥＣ社製）を用いて、単層型電子写真感光体の表面電位を＋７００Ｖ（Ｖ０）に帯電させた状態でハロゲンランプの白色光からバンドパスフィルターを用いて取り出した波長７８０ｎｍの単色光（半値幅２０ｎｍ、光強度１．５μＪ／ｍ２）を感光体表面に１．５秒間照射した。露光開始から０．５秒経過した時点での感光体の表面の残留電位をＶＬとして感光体の感度を測定した。実施例１〜１０、及び比較例１、２の感光体の感度（ＶＬ）を、表１に記す。
【０１０４】
【表１】
2014106362.tif 000011
【０１０５】
表１によれば、一般式（１）で表されるイミノキノン誘導体であるＥＴＭ−１〜ＥＴＭ−５を電子輸送材料として用いた電子写真感光体は、従来知られる電子輸送材料であるＥＴＭ−６を用いた電子写真感光体よりも、残留電位（ＶＬ）が低く感度特性に優れることが分かる。
【符号の説明】
【０１０６】
１０  積層型感光体
１０’  下引き層を有する積層型感光体
１１  導電性基体
１２  電荷発生層
１３  電荷輸送層
１４  下引き層
２０  単層型感光体
２０’  下引き層を有する単層型感光体
２１  感光層
【図１】
2014106362.tif 000013
【図２】
2014106362.tif 000014
【図３】
2014106362.tif 000015